(57)【要約】  本発明は、熱機械的成形に適したテーラードブランクを製造するための被覆鋼ストリップの製造方法に関する。本発明により、本方法は、下記の工程：・熱間圧延された鋼ストリップを用意する工程、・ストリップを金属被覆で被覆する工程、・このストリップからテーラーロールドブランク(TRB)を切断できるように、複数の厚肉部及び複数の薄肉部を少なくとも有することでその長さ方向においてストリップの厚さが変化するようにストリップを冷間圧延する工程を含んでなる。本発明は、このようにして製造されたストリップ及びそのような鋼ストリップの使用にも関する。【特許請求の範囲】
【請求項１】
熱機械的成形に適したテーラードブランクを製造するための被覆鋼ストリップの製造方法であって、
・熱間圧延された鋼ストリップを用意する工程、
・ストリップを金属被覆で被覆する工程、
・ストリップからテーラーロールドブランク(TRB)を切断できるように、複数の厚肉部及び複数の薄肉部を少なくとも有することでその長さ方向においてストリップの厚さが変化するようにストリップを冷間圧延する工程
を含んでなる、方法。
【請求項２】
冷間圧延を、厚肉部の圧下率が15％未満であり、薄肉部の圧下率が15％を超えるように行う、請求項１に記載の方法。
【請求項３】
ストリップに厚さ変化を付与する前に、熱間圧延された鋼ストリップを冷間圧延する、請求項１または２に記載の方法。
【請求項４】
金属被覆が、アルミニウムまたはアルミニウム合金、好ましくは鉄2〜4重量％及び所望によりケイ素8〜12重量％、残部アルミニウム及び不可避不純物からなるアルミニウム合金、より好ましくは鉄2〜3.5重量％及びケイ素9〜10重量％、残部アルミニウム及び不可避不純物からなるアルミニウム合金の浴を使用する溶融めっきにより施される、請求項１〜３のいずれか一項に記載の方法。
【請求項５】
金属被覆が、亜鉛または亜鉛合金、好ましくはマグネシウム0.3〜4.0重量％及びアルミニウム0.05〜6.0重量％、所望により一種以上の追加元素0.2重量％以下、残部亜鉛及び不可避不純物からなる亜鉛合金の浴を使用する溶融めっきにより施される、請求項１〜３のいずれか一項に記載の方法。
【請求項６】
鋼ストリップが、重量％で下記の組成：
0.15＜Ｃ＜0.5
0.5＜Ｍｎ＜3.0
0.1＜Ｓｉ＜0.5
0.01＜Ｃｒ＜1.0
Ｔｉ＜0.2
Ａｌ＜0.1
Ｐ＜0.1
Ｎｂ＜0.1
Ｎ＜0.01
Ｓ＜0.05
0.0005＜Ｂ＜0.015
不可避不純物
残部Ｆｅ
を有する、請求項１〜５のいずれか一項に記載の方法。
【請求項７】
鋼ストリップが、重量％で下記の組成：
0.15＜Ｃ＜0.40
0.8＜Ｍｎ＜1.5
0.1＜Ｓｉ＜0.35
0.01＜Ｃｒ＜1.0
Ｔｉ＜0.1
Ａｌ＜0.1
Ｐ＜0.05
Ｎｂ＜0.05
Ｎ＜0.01
Ｓ＜0.03
0.0005＜Ｂ＜0.010
不可避不純物
残部Ｆｅ
を有する、請求項６に記載の方法。
【請求項８】
鋼ストリップが、重量％で下記の組成：
0.15＜Ｃ＜0.25
01.0＜Ｍｎ＜1.5
0.1＜Ｓｉ＜0.35
0.01＜Ｃｒ＜0.8、好ましくは0.1＜Ｃｒ＜0.4
0.01＜Ｔｉ＜0.07
Ａｌ＜0.1
Ｐ＜0.05
Ｎｂ＜0.05、好ましくはＮｂ＜0.03
Ｎ＜0.01
Ｓ＜0.03
0.0015＜Ｂ＜0.008
不可避不純物
残部Ｆｅ
を有する、請求項７に記載の方法。
【請求項９】
0＜Ｔｉ-3.4＊Ｎ、好ましくは0＜Ｔｉ-3.4＊Ｎ＜0.05重量％、より好ましくは0＜Ｔｉ-3.4＊Ｎ＜0.02重量％である、請求項６〜８のいずれか一項に記載の方法。
【請求項１０】
ストリップが、亜鉛または亜鉛合金被覆では1〜50μmの厚さ、好ましくは1〜20μmの厚さ、及びアルミニウムまたはアルミニウム合金被覆では好ましくは5〜30μmの厚さを有する金属被覆で被覆される、請求項１〜９のいずれか一項に記載の方法。
【請求項１１】
請求項１〜１０のいずれか一項に記載の方法により製造された、幅200〜2000 mm、厚さ1〜5 mm、長さ100〜2000 mのストリップ。
【請求項１２】
請求項１〜１０のいずれか一項に記載の方法により得られた鋼ストリップの、高い機械的特性を有する製品を製造するための使用であって、
・鋼ストリップを切断して、一つの厚肉部及び一つの薄肉部を少なくとも有するブランクを得る工程、
・ブランクをAc1温度より高い温度に加熱して、ブランクを少なくとも部分的にオーステナイト相にする工程、
・ブランクを成形して製品を得る工程、
・製品を、好ましくは臨界冷却速度より高い冷却速度で、急速に冷却して、製品に高い機械的特性を付与する工程
を含んでなる、使用。
【請求項１３】
請求項１〜１０のいずれか一項に記載の方法により得られた鋼ストリップの、高い機械的特性を有する製品を製造するための使用であって、
・鋼ストリップを切断して、一つの厚肉部及び一つの薄肉部を少なくとも有するブランクを得る工程、
・ブランクを成形して前駆製品を得る工程、
・前駆製品をAc1温度より高い温度に加熱して、ブランクを少なくとも部分的にオーステナイト相にする工程、
・前駆製品を成形して製品を得る工程、
・製品を、好ましくは臨界冷却速度より高い冷却速度で、急速に冷却して、製品に高い機械的特性を付与する工程
を含んでなる、使用。
【請求項１４】
ブランクまたは前駆製品が950℃より高い温度に加熱される、請求項１２または１３に記載の使用。
【請求項１５】
製品の成形後に切断することにより、ブランクの過剰材料が除去される、請求項１２〜１４のいずれか一項に記載の使用。
【発明の詳細な説明】
【技術分野】
【０００１】
本発明は、熱機械的成形に適したテーラードブランクを製造するための被覆鋼ストリップの製造方法に関する。本発明は、高い機械的特性を有する製品を製造するためのそのような被覆されたストリップの使用にも関する。
【背景技術】
【０００２】
この分野では、ブランクの熱機械的成形により、例えば先ずブランクをある製品に熱間引抜き加工し、次いでその製品を急速冷却することにより、鋼製品を形成することが公知である。このようにして、急速冷却により高い機械的特性を有する製品が得られる。熱間引抜き加工中の製品の酸化を防止するために、ブランクを金属被覆、例えばアルミニウムまたは亜鉛、により被覆しておく。通常、金属で溶融めっき被覆してある鋼ストリップからシートを切断する。
【０００３】
そのような製品は、機械的特性が優れた軽量製品、いわゆる「テーラード製品(調整された製品；tailored products)」、を使用する傾向がある自動車工業で使用されることが多い。上記の熱機械的成形には、いわゆるテーラーロールドブランク(TWB)を使用することが提案されている。TWBは、2個以上のブランクからなり、そこでは異なった特性、例えば異なった組成及び／または異なった厚さ、を有する2個以上のブランクが1個のブランクに溶接されている。
【０００４】
しかし、被覆されたTWBの熱間引抜き加工への使用には問題があることが分かっている。TWBを製造する元のブランクは、無論、金属被覆されているが、これらのブランクを溶接してTWBを形成するために、両方または全てのブランクの縁部が影響を受け、その上、TWBの溶接された継ぎ目に被覆が無く、これが、熱成形の際に問題、例えば酸化、を引き起こすことがある。
【発明の概要】
【０００５】
本発明の目的は、テーラードブランクの熱間成形を使用し、テーラード製品を製造することができる元の被覆されたストリップを製造する方法を提供することである。
【０００６】
本発明の別の目的は、テーラードブランクの熱間成形を使用し、テーラード製品を製造することができる元の被覆されたストリップを提供することである。
【０００７】
本発明のさらに別の目的は、このようにして提供された被覆されたストリップの、高い機械的特性を有するテーラード製品を製造するための使用である。
【０００８】
本発明により、これらの目的の一つ以上は、熱機械的成形に適したテーラードブランクを製造するための被覆鋼ストリップの製造方法であって、
・熱間圧延された鋼ストリップを用意する工程、
・ストリップを金属被覆で被覆する工程、
・このストリップからテーラーロールドブランク(TRB)を切断できるように、複数の厚肉部及び複数の薄肉部を少なくとも有することでその長さ方向においてストリップの厚さが変化するようにストリップを冷間圧延する工程
を含んでなる、方法を使用することにより、達成することができる。
【０００９】
この方法を使用することにより、全長にわたって被覆された、厚さが変化するストリップが得られ、このストリップから、テーラードブランク、いわゆるテーラーロールドブランク(TRB)、を切断することができる。そのようなTRBは、少なくとも一個の厚肉部及び一個の薄肉部を有し、各厚肉部と薄肉部との間の部分が、厚肉部から薄肉部へと次第に厚さを変える。本発明の方法には、ストリップが製造されたTRBが、溶接部が存在しないので、それらの表面全体にわたって金属被覆されており、従って、そのようなTRBは熱間成形、例えば製品の熱間引抜き加工、に直接使用できるという大きな利点がある。
【００１０】
テーラーロールドブランクでは、薄肉部が、厚肉部の厚さより少なくとも15％薄く、典型的には、薄肉部は、厚肉部の厚さより約30％薄い。従って、複数のTRBを切断するストリップは、意図的に厚さ変化を持たせている。従って、このストリップは、ストリップの長さに沿って反復する2種類以上の異なった厚さを有する。
【発明を実施するための形態】
【００１１】
好ましい実施態様では、冷間圧延を、厚肉部の圧下率が15％未満であり、薄肉部の圧下率が15％を超えるように行う。厚肉部の圧下率が15％未満になる冷間圧延には、圧延力が比較的低いという利点がある。
【００１２】
ストリップに厚さ変化を付与する前に、熱間圧延された鋼ストリップを冷間圧延することができる。このようにして、熱間圧延された鋼は、ストリップに厚さ変化を与えるための冷間圧延に望ましい初期厚さを有することができる。
【００１３】
好ましい実施態様では、金属被覆を、アルミニウムまたはアルミニウム合金、好ましくは鉄2〜4重量％及び所望によりケイ素8〜12重量％、残部アルミニウム及び不可避不純物からなるアルミニウム合金、より好ましくは鉄2〜3.5重量％及びケイ素9〜10重量％、残部アルミニウム及び不可避不純物、からなるアルミニウム合金の浴を使用する溶融めっきにより施す。このようにして、ストリップから製造される製品の熱間成形に適した、アルミニウムを基材とする被覆がストリップ上に施される。
【００１４】
別の好ましい実施態様では、金属被覆を、亜鉛または亜鉛合金、好ましくはマグネシウム0.3〜4.0重量％及びアルミニウム0.05〜6.0重量％、所望により一種以上の追加元素0.2重量％以下、残部亜鉛及び不可避不純物からなる亜鉛合金の浴を使用する溶融めっきにより施す。このようにして、ストリップから製造される製品の熱間成形に適した、亜鉛を基材とする被覆がストリップ上に施される。好ましくは、亜鉛合金は、Ｍｇ0.3〜2.3重量％及びＡｌ0.6〜2.3重量％、残部亜鉛及び不可避不純物からなるか、またはＭｇ1.6〜2.3重量％及びＡｌ1.6〜2.3重量％、残部亜鉛及び不可避不純物からなる。これらの組成物により、通常の厚さより低い厚さで、非常に良好な保護が得られることが分かっている。
【００１５】
好ましくは、鋼ストリップは、下記の組成、すなわち重量％で0.15＜Ｃ＜0.5、0.5＜Ｍｎ＜3.0、0.1＜Ｓｉ＜0.5、0.01＜Ｃｒ＜1.0、Ｔｉ＜0.2、Ａｌ＜0.1、Ｐ＜0.1、Ｎｂ＜0.1、Ｎ＜0.01、Ｓ＜0.05、0.0005＜Ｂ＜0.015、不可避不純物、残部Ｆｅを有する。この組成物から得られる鋼ストリップは、この鋼ストリップから切断されたテーラーロールドブランクを熱間成形するのに非常に好適である。
【００１６】
より好ましくは、鋼ストリップは、下記の組成、すなわち重量％で0.15＜Ｃ＜0.40、0.8＜Ｍｎ＜1.5、0.1＜Ｓｉ＜0.35、0.01＜Ｃｒ＜1.0、Ｔｉ＜0.1、Ａｌ＜0.1、Ｐ＜0.05、Ｎｂ＜0.05、Ｎ＜0.01、Ｓ＜0.03、0.0005＜Ｂ＜0.010、不可避不純物、残部Ｆｅを有する。この組成物により、テーラーロールドブランクを熱間成形するのにさらに適した鋼ストリップが得られる。
【００１７】
最も好ましくは、鋼ストリップは、下記の組成、すなわち重量％で0.15＜Ｃ＜0.25、01.0＜Ｍｎ＜1.5、0.1＜Ｓｉ＜0.35、0.01＜Ｃｒ＜0.8、好ましくは0.1＜Ｃｒ＜0.4、0.01＜Ｔｉ＜0.07、Ａｌ＜0.1、Ｐ＜0.05、Ｎｂ＜0.05、好ましくはＮｂ＜0.03、Ｎ＜0.01、Ｓ＜0.03、0.0015＜Ｂ＜0.008、不可避不純物、残部Ｆｅを有する。この組成物による鋼ストリップは、熱間成形に最良のテーラーロールドブランクを与える。
【００１８】
上記の鋼組成物に関して、0＜Ｔｉ-3.4＊Ｎ、好ましくは0＜Ｔｉ-3.4＊Ｎ＜0.05重量％、より好ましくは0＜Ｔｉ-3.4＊Ｎ＜0.02重量％が推奨される。これによって、窒素を化学量論的に結合する十分なチタンが存在する。過剰のチタンは、炭素と反応して炭化チタンを形成することがあり、炭化チタンは堅く、成形工具を損傷するか、または過度の摩耗を引き起こすことがあり、好ましくないので、存在するチタンは、あまり大量ではないのが好ましい。
【００１９】
可能な実施態様により、ストリップを冷間圧延して厚さを変化させた後、鋼ストリップを金属被覆する。これによって厚肉部及び薄肉部を形成した後に、鋼ストリップを被覆することができる。
【００２０】
好ましくは、ストリップを、亜鉛または亜鉛合金被覆では1〜50μmの厚さ、好ましくは1〜20μmの厚さ、アルミニウムまたはアルミニウム合金被覆では好ましくは5〜30μmの厚さを有する金属被覆で被覆する。これらの被覆厚さは、製品の耐用寿命の間、製品に十分な保護を与え、製品の熱間成形の際にも十分な保護を与えることが分かっている。
【００２１】
本発明の第二の態様により、上記の方法により製造された、幅200〜2000 mm、厚さ0.5〜10 mm、長さ100〜2000 mのストリップを提供する。好ましくは、厚さが変化するストリップの厚さは、1〜4 mmである。
【００２２】
第三の態様により、本発明は、上記の方法により形成された鋼ストリップの、高い機械的特性を有する製品を製造する方法への使用であって、
・鋼ストリップを切断して、一つの厚肉部及び一つの薄肉部を少なくとも有するブランクを得る工程、
・ブランクを、Ac1温度より高い温度に加熱して、ブランクを少なくとも部分的にオーステナイト相にする工程、
・ブランクを成形して製品を得る工程、
・製品を、好ましくは臨界冷却速度より高い冷却速度で、急速に冷却して、製品に高い機械的特性を付与する工程
を含んでなる、方法に関する。
【００２３】
これは、熱間成形された製品の製造業者が実行できる、本発明の方法により形成された鋼ストリップの使用である。高い機械的特性を与えるには、ブランクを、ブランクの鋼が少なくとも部分的にオーステナイト相に変態するのに十分に高い温度に加熱し、熱間成形の後に、製品を十分急速に冷却する必要がある。
【００２４】
あるいは、上記の方法により形成された鋼ストリップを、高い機械的特性を有する製品の製造に使用し、製造は、
・鋼ストリップを切断して、一つの厚肉部及び一つの薄肉部を少なくとも有するブランクを得る工程、
・ブランクを成形し、前駆製品を得る工程、
・前駆製品を、Ac1温度より高い温度に加熱して、ブランクを少なくとも部分的にオーステナイト相にする工程、
・前駆製品を成形して製品を得る工程、
・製品を、好ましくは臨界冷却速度より高い冷却速度、で急速に冷却して、製品に高い機械的特性を付与する工程
を含んでなる。
【００２５】
これは、本発明の方法により形成された鋼ストリップを熱間成形製品の製造業者が使用すもう一つの様式であり、そこでは、追加工程によりブランクを冷間成形して前駆製品を得る。この前駆製品をAc1より高い温度に加熱した後、その前駆製品を熱間成形し、急速に冷却する。
【００２６】
好ましくは、ブランクまたは前駆製品は、950℃より高い温度に加熱する。このようにして、ブランクまたは前駆製品をオーステナイト相に確実に変態させることができる。
【００２７】
好ましい実施態様では、製品の成形後に切断することにより、ブランクの過剰材料を除去する。冷却により鋼は堅くなるので、成形された製品を急速冷却する前に、過剰材料を切断除去することが推奨されるが、製品を冷却した後に過剰材料を切断除去することが必要になることが多い。
【実施例】
【００２８】
下記の例により、本発明を説明する。
【００２９】
第一の例により、出発点は、幅430 mm、厚さ3.0 mmおよび長さが例えば700 mmの熱間圧延された鋼ストリップである。この鋼ストリップの組成は、Ｃ0.226重量％、Ｍｎ1.17重量％、Ｓｉ0.263重量％、Ｓ0.002重量％、Ｐ0.013重量％、Ｃｒ0.188重量％、Ｂ0.0026％、Ｔｉ0.034重量％、Ｎｂ＜0.001重量％、Ａｌ0.049重量％、及びＮ0.0040重量％である。この鋼種は、Rm値が少なくとも550 MPaである。
【００３０】
次いで、この鋼ストリップを、組成がケイ素9.4重量％、鉄3.0重量％、残部アルミニウムと不可避不純物であるアルミニウム浴中で溶融めっきすることにより、アルミニウム被覆する。被覆は、通常の様式で施し、こうして得られた被覆の厚さは約25μmである。
【００３１】
ストリップ被覆の後、ストリップを冷間圧延し、ストリップに変化する厚さを与え、厚肉部、薄肉部及び厚肉部と薄肉部との間の移行部分を持たせる。厚肉部の厚さは1.8 mmで、薄肉部の厚さは1.2 mmである。厚肉部は、長さが交互に200 mmおよび340 mmであり、薄肉部は、長さが交互に115 mmおよび200 mmである。移行部分は長さが60 mmである。
【００３２】
次いで、厚さが変化する被覆されたストリップを長さ1095 mmのテーラーロールドブランクに切断する。これらのTRBは、例えば白色車体の内側部分を製造するのに使用することができる。
【００３３】
これらのTRBは、下記のように熱機械的に成形することができる。TRBを、少なくとも5℃/sの速度でAc1温度より高い温度に、従って、鋼のフェライトからオーステナイトへの移行温度より上に加熱する。実際には、温度950℃を選択する。次いで、TRBを、例えば熱間深絞り加工により、所望の形態に成形する。成形されたTRBに所望の特性を与えるために、熱間成形されたTRBを、臨界速度を超える冷却速度、例えば30℃/sの速度、で急冷する。この急冷のために、鋼の構造は少なくとも部分的にマルテンサイト系になる。Rm値は約1500 MPaであり、伸長Agは尚5〜6％である。
【００３４】
第二の例により、出発点は、幅620 mm、厚さ4.0 mmおよび長さが例えば400 mmの熱間圧延された鋼ストリップである。この鋼ストリップの組成は、Ｃ0.223重量％、Ｍｎ1.18重量％、Ｓｉ0.24重量％、Ｓ0.004重量％、Ｐ0.012重量％、Ｃｒ0.212重量％、Ｂ0.0032％、Ｔｉ0.033重量％、Ｎｂ＜0.001重量％、Ａｌ0.038重量％、及びＮ0.0038重量％である。この鋼種は、Rm値が少なくとも460 MPaである。
【００３５】
この鋼ストリップに、組成がマグネシウム1.8重量％、アルミニウム1.8重量％、残部亜鉛と不可避不純物である亜鉛浴中で溶融めっきすることにより、亜鉛層を施す。被覆は、通常の様式で施し、こうして得られた被覆の厚さは約12μmである。
【００３６】
ストリップ被覆の後、ストリップを冷間圧延し、ストリップに変化する厚さを与え、厚肉部、薄肉部及び厚肉部と薄肉部との間の移行部分を持たせる。厚肉部の厚さは2.2 mmで、薄肉部の厚さは1.5 mmであった。厚肉部は、長さが280 mmであり、薄肉部は、長さが200 mmである。移行部分は長さが60 mmである。
【００３７】
次いで、厚さが変化する被覆されたストリップを長さが例えば600 mmのテーラーロールドブランクに切断する。これらのTRBは、例えば自動車工業用の白色車体の内側部分を製造するのに使用することができる。
【００３８】
これらのTRBは、下記のように成形することができる。TRBを、先ず、例えば深絞り加工により成形し、すでに所望の最終形状を大まかに有する前駆製品を得る。次いで、前駆製品を少なくとも5℃/sの速度でAc1温度より高い温度に、従って、鋼のフェライトからオーステナイトへの移行温度より上に加熱する。実際には、温度950℃を選択する。次いで、TRBを、例えば熱間深絞り加工により、所望の形態に成形する。成形されたTRBに所望の特性を与えるために、熱間成形されたTRBを、臨界速度を超える冷却速度、例えば30℃/sの速度、で急冷する。この急冷のために、鋼の構造は少なくとも部分的にマルテンサイト系になる。Rm値は約1450 MPaであり、伸長Agは尚7〜9％である。
【００３９】
第三の例により、出発点は、幅620 mm、厚さ2.0 mmおよび長さが例えば500 mmの熱間圧延された鋼ストリップである。この鋼ストリップの組成は、Ｃ0.223重量％、Ｍｎ1.18重量％、Ｓｉ0.24重量％、Ｓ0.004重量％、Ｐ0.012重量％、Ｃｒ0.212重量％、Ｂ0.0032％、Ｔｉ0.033重量％、Ｎｂ＜0.001重量％、Ａｌ0.038重量％、及びＮ0.0038重量％である。この鋼種は、Rm値が少なくとも460 MPaである。
【００４０】
この鋼ストリップに、組成がマグネシウム1.8重量％、アルミニウム1.8重量％、残部亜鉛と不可避不純物である亜鉛浴中で溶融めっきすることにより、亜鉛層を施す。被覆は、通常の様式で施し、こうして得られた被覆の厚さは約10μmである。
【００４１】
ストリップ被覆の後、ストリップを冷間圧延し、ストリップに変化する厚さを与え、厚肉部、薄肉部及び厚肉部と薄肉部との間の移行部分を持たせる。厚肉部の厚さは1.8 mmで、薄肉部の厚さは1.2 mmである。厚肉部は、長さが320 mmであり、薄肉部は、長さが160 mmである。移行部分は長さが60 mmである。
【００４２】
次いで、厚さが変化する被覆されたストリップを長さ約600 mmのテーラーロールドブランクに切断する。これらのTRBは、例えば自動車工業用の白色車体の内側部分を製造するのに使用することができる。
【００４３】
これらのTRBは、下記のように熱機械的に成形することができる。TRBを、少なくとも5℃/sの速度でAc1温度より高い温度に、従って、鋼のフェライトからオーステナイトへの移行温度より上に加熱する。実際には、温度950℃を選択する。次いで、TRBを、例えば熱間深絞り加工により、所望の形態に成形する。成形されたTRBに所望の特性を与えるために、熱間成形されたTRBを、臨界速度を超える冷却速度、例えば30℃/sの速度、で急冷する。この急冷のために、鋼の構造は少なくとも部分的にマルテンサイト系になる。Rm値は約1450 MPaであり、伸長Agは尚5〜7％である。
【００４４】
アルミニウム合金または亜鉛合金による被覆は、ストリップを冷間圧延してストリップに変化する厚さを与えた後に行うこともできる。
【００４５】
当業者には明らかなように、これらの例は、他の鋼種、他の熱間圧延ストリップ寸法、他の形状の厚肉部及び薄肉部を有するストリップ、及び他の被覆にも適用できる。本発明の範囲は、付随する請求項により規定される。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
熱機械的成形に適したテーラードブランクを製造するための被覆鋼ストリップの製造方法であって、
・幅200〜2000 mm、厚さ1〜5 mm、長さ100〜2000 mの熱間圧延されたストリップ鋼ストリップを用意する工程、
・ストリップを金属被覆で被覆する工程、
・ストリップからテーラーロールドブランク(TRB)を切断できるように、複数の厚肉部及び複数の薄肉部を少なくとも有することでその長さ方向においてストリップの厚さが変化し、各厚肉部と薄肉部との間の部分が厚肉部から薄肉部へと次第に厚さを変えるようにストリップを冷間圧延する工程
を含んでなる、方法。
【請求項２】
冷間圧延を、厚肉部の圧下率が15％未満であり、薄肉部の圧下率が15％を超えるように行う、請求項１に記載の方法。
【請求項３】
ストリップに厚さ変化を付与する前に、熱間圧延された鋼ストリップを冷間圧延する、請求項１または２に記載の方法。
【請求項４】
金属被覆が、アルミニウムまたはアルミニウム合金、好ましくは鉄2〜4重量％及び所望によりケイ素8〜12重量％、残部アルミニウム及び不可避不純物からなるアルミニウム合金、より好ましくは鉄2〜3.5重量％及びケイ素9〜10重量％、残部アルミニウム及び不可避不純物からなるアルミニウム合金の浴を使用する溶融めっきにより施される、請求項１〜３のいずれか一項に記載の方法。
【請求項５】
金属被覆が、亜鉛または亜鉛合金、好ましくはマグネシウム0.3〜4.0重量％及びアルミニウム0.05〜6.0重量％、所望により一種以上の追加元素0.2重量％以下、残部亜鉛及び不可避不純物からなる亜鉛合金の浴を使用する溶融めっきにより施される、請求項１〜３のいずれか一項に記載の方法。
【請求項６】
鋼ストリップが、重量％で下記の組成：
0.15＜Ｃ＜0.5
0.5＜Ｍｎ＜3.0
0.1＜Ｓｉ＜0.5
0.01＜Ｃｒ＜1.0
Ｔｉ＜0.2
Ａｌ＜0.1
Ｐ＜0.1
Ｎｂ＜0.1
Ｎ＜0.01
Ｓ＜0.05
0.0005＜Ｂ＜0.015
不可避不純物
残部Ｆｅ
を有する、請求項１〜５のいずれか一項に記載の方法。
【請求項７】
鋼ストリップが、重量％で下記の組成：
0.15＜Ｃ＜0.40
0.8＜Ｍｎ＜1.5
0.1＜Ｓｉ＜0.35
0.01＜Ｃｒ＜1.0
Ｔｉ＜0.1
Ａｌ＜0.1
Ｐ＜0.05
Ｎｂ＜0.05
Ｎ＜0.01
Ｓ＜0.03
0.0005＜Ｂ＜0.010
不可避不純物
残部Ｆｅ
を有する、請求項６に記載の方法。
【請求項８】
鋼ストリップが、重量％で下記の組成：
0.15＜Ｃ＜0.25
1.0＜Ｍｎ＜1.5
0.1＜Ｓｉ＜0.35
0.01＜Ｃｒ＜0.8、好ましくは0.1＜Ｃｒ＜0.4
0.01＜Ｔｉ＜0.07
Ａｌ＜0.1
Ｐ＜0.05
Ｎｂ＜0.05、好ましくはＮｂ＜0.03
Ｎ＜0.01
Ｓ＜0.03
0.0015＜Ｂ＜0.008
不可避不純物
残部Ｆｅ
を有する、請求項７に記載の方法。
【請求項９】
0＜Ｔｉ-3.4＊Ｎ、好ましくは0＜Ｔｉ-3.4＊Ｎ＜0.05重量％、より好ましくは0＜Ｔｉ-3.4＊Ｎ＜0.02重量％である、請求項６〜８のいずれか一項に記載の方法。
【請求項１０】
ストリップが、亜鉛または亜鉛合金被覆では1〜50μmの厚さ、好ましくは1〜20μmの厚さ、及びアルミニウムまたはアルミニウム合金被覆では好ましくは5〜30μmの厚さを有する金属被覆で被覆される、請求項１〜９のいずれか一項に記載の方法。
【請求項１１】
請求項１〜１０のいずれか一項に記載の方法により得られた鋼ストリップの、高い機械的特性を有する製品を製造するための使用であって、
・鋼ストリップを切断して、一つの厚肉部及び一つの薄肉部を少なくとも有するブランクを得る工程、
・ブランクをAc1温度より高い温度に加熱して、ブランクを少なくとも部分的にオーステナイト相にする工程、
・ブランクを成形して製品を得る工程、
・製品を、好ましくは臨界冷却速度より高い冷却速度で、急速に冷却して、製品に高い機械的特性を付与する工程
を含んでなる、使用。
【請求項１２】
請求項１〜１０のいずれか一項に記載の方法により得られた鋼ストリップの、高い機械的特性を有する製品を製造するための使用であって、
・鋼ストリップを切断して、一つの厚肉部及び一つの薄肉部を少なくとも有するブランクを得る工程、
・ブランクを成形して前駆製品を得る工程、
・前駆製品を、Ac1温度より高い温度に加熱して、ブランクを少なくとも部分的にオーステナイト相にする工程、
・前駆製品を成形して製品を得る工程、
・製品を、好ましくは臨界冷却速度より高い冷却速度で、急速に冷却して、製品に高い機械的特性を付与する工程
を含んでなる、使用。
【請求項１３】
ブランクまたは前駆製品が950℃より高い温度に加熱される、請求項１１または１２に記載の使用。
【請求項１４】
製品の成形後に切断することにより、ブランクの過剰材料が除去される、請求項１１〜１３のいずれか一項に記載の使用。
【国際調査報告】
2010535636.tif 000002
2010535636.tif 000003
2010535636.tif 000004